(57)【要約】【課題】水分含有量の低い、金属酸化物を含む多孔質膜を提供すること。【解決手段】イオン性基及び疎水性基を有する化合物と、金属酸化物と、バインダー樹脂と、を含む多孔質膜であって、  前記金属酸化物１００質量部に対する、前記イオン性基及び疎水性基を有する化合物の含有量が０．２〜２質量部である多孔質膜の提供。【選択図】なし【特許請求の範囲】
【請求項１】
イオン性基及び疎水性基を有する化合物と、金属酸化物と、バインダー樹脂と、を含む多孔質膜であって、
前記金属酸化物１００質量部に対する、前記イオン性基及び疎水性基を有する化合物の含有量が０．２〜２質量部である多孔質膜。
【請求項２】
イオン性基及び疎水性基を有する化合物のＳＰ値が１３（ｃａｌ／ｃｍ３）１／２以下である請求項１に記載の多孔質膜。
【請求項３】
イオン性基が、アニオン性基である請求項１又は２に記載の多孔質膜。
【請求項４】
疎水性基が、炭化水素基、フッ化炭素基を含む基、又は、ケイ素を含む基である請求項１〜３のいずれかに記載の多孔質膜。
【請求項５】
フッ化炭素基が、フッ化アルキル基である請求項４に記載の多孔質膜。
【請求項６】
バインダー樹脂が、水溶性の樹脂である請求項１〜５のいずれかに記載の多孔質膜。
【請求項７】
金属酸化物が、α−アルミナである請求項１〜６のいずれかに記載の多孔質膜。
【請求項８】
請求項１〜７のいずれかに記載の多孔質膜と、請求項１〜７のいずれかに記載の多孔質膜とは異なるその他の多孔質膜と、が積層された積層多孔質フィルム。
【請求項９】
イオン性基及び疎水性基を有する化合物と、金属酸化物と、バインダー樹脂と、溶媒と、を含み、前記金属酸化物１００質量部に対する、前記イオン性基及び疎水性基を有する化合物の含有量が０．２〜２質量部である塗工液。
【請求項１０】
請求項１〜７のいずれかに記載の多孔質膜を含む非水電解液電池用セパレータ。
【請求項１１】
請求項１０に記載の非水電解液電池用セパレータを用いた非水電解液電池。
【発明の詳細な説明】
【技術分野】
【０００１】
本発明は、多孔質膜に関する。
【背景技術】
【０００２】
リチウムイオン二次電池等の非水電解液電池は、パーソナルコンピュータ、携帯電話、携帯情報端末などに用いる電池として広く使用されている。
非水電解液電池には、通常、正極と負極とを分離する部材としてセパレータが用いられている。従来、セパレータにはポリオレフィンからなる多孔質膜が用いられてきたが、耐熱性が十分で無いという問題を有していた。
耐熱性に優れたセパレータとして、例えば、特許文献１には、金属酸化物とポリビニルアルコールからなる多孔質膜を備えたセパレータが提案されている。
【先行技術文献】
【特許文献】
【０００３】
【特許文献１】特開２００８−１８６７２１号公報
【発明の概要】
【発明が解決しようとする課題】
【０００４】
しかしながら、金属酸化物を含む多孔質膜を備えたセパレータは、吸湿性が高く水分含有量が多いために、これを用いた非水電解液電池の電池特性を低下させることがあった。
【課題を解決するための手段】
【０００５】
本発明は、以下の発明を含む。
［１］  イオン性基及び疎水性基を有する化合物と、金属酸化物と、バインダー樹脂と、を含む多孔質膜であって、
前記金属酸化物１００質量部に対する、前記イオン性基及び疎水性基を有する化合物の含有量が０．２〜２質量部である多孔質膜。
［２］  イオン性基及び疎水性基を有する化合物のＳＰ値が１３（ｃａｌ／ｃｍ３）１／２以下である［１］に記載の多孔質膜。
［３］  イオン性基が、アニオン性基である［１］又は［２］に記載の多孔質膜。
［４］  疎水性基が、炭化水素基、フッ化炭素基を含む基、又は、ケイ素を含む基である［１］〜［３］のいずれかに記載の多孔質膜。
［５］  フッ化炭素基が、フッ化アルキル基である［４］に記載の多孔質膜。
［６］  バインダー樹脂が、水溶性の樹脂である［１］〜［５］のいずれかに記載の多孔質膜。
［７］  金属酸化物が、α−アルミナである［１］〜［６］のいずれかに記載の多孔質膜。
［８］  ［１］〜［７］のいずれかに記載の多孔質膜と、［１］〜［７］のいずれかに記載の多孔質膜とは異なるその他の多孔質膜と、が積層された積層多孔質フィルム。
［９］  イオン性基及び疎水性基を有する化合物と、金属酸化物と、バインダー樹脂と、溶媒と、を含み、前記金属酸化物１００質量部に対する、前記イオン性基及び疎水性基を有する化合物の含有量が０．２〜２質量部である塗工液。
［１０］  ［１］〜［７］のいずれかに記載の多孔質膜を含む非水電解液電池用セパレータ。
［１１］  ［１０］に記載の非水電解液電池用セパレータを用いた非水電解液電池。
【発明の効果】
【０００６】
本発明によれば、水分含有量の低い、金属酸化物を含む多孔質膜を得ることができる。
【発明を実施するための形態】
【０００７】
＜本発明の多孔質膜＞
本発明の多孔質膜（以下、本多孔質膜ということがある）は、その内部に連結した細孔を有する構造であり、多孔質であるため、一方の面から他方の面に気体、液体及びイオン等が透過可能であり、さらに、金属酸化物を含むため耐熱性が高く、本多孔質膜を含む非水電解液電池用セパレータに高温時における形状安定性を付与することができる。
【０００８】
さらに、本多孔質膜は、イオン性基及び疎水性基を有する化合物（以下、本化合物ということがある）を含むことによって、水分含有量が低い多孔質膜となる。
金属酸化物は一般的に極性が高いため、水との相互作用が強い。このような金属酸化物と、本化合物が有するイオン性基とが、相互作用することによって、金属酸化物の表面に本化合物が付着し、そして、本化合物が有する疎水性基によって金属酸化物の表面を覆うことによって、金属酸化物と水との相互作用を低減することができる。よって、本多孔質膜の水分含有量を低くすることができる。
【０００９】
本多孔質膜の水分含有量は、好ましくは０．１５％未満である。多孔質膜の水分含有量が０．１５％以上だと電池の充放電サイクル特性を損なう虞がある。
【００１０】
本化合物が有するイオン性基としては、カチオン性基、及びアニオン性基が挙げられる。好ましくは、アニオン性基である。疎水性基としては、炭化水素基、フッ化炭素基を含む基、及び、ケイ素を含む基等が挙げられ、好ましくはフッ化炭素基を含む基であり、中でも、フッ化アルキル基を含む基がより好ましい。また、本化合物は好ましくはノニオン性の親水性基を有さない。
【００１１】
カチオン性基としては、アルキルピリジニウム基、アンモニウム基、及びアゾリウム基等が挙げられる。
アニオン性基としては、ヒドロキシ基、カルボキシ基、スルフィン酸基、スルフェン酸基、スルホン酸基、硫酸基、リン酸基、及びホスホン酸基等が挙げられ、好ましくは、カルボキシ基、スルフィン酸基、スルフェン酸基、スルホン酸基、硫酸基、リン酸基、及びホスホン酸基である。これらのアニオン性基は、金属塩であってもよい。かかる金属塩が有するカウンターカチオンとしては、リチウムカチオン、ナトリウムカチオン、カリウムカチオン、カルシウムカチオン、アルミニウムカチオン、及びアンモニウムカチオン等が挙げられる。
【００１２】
炭化水素基は、好ましくは炭素数３〜３０の炭化水素基である。炭素数３〜３０の炭化水素基としてはプロピル基、イソプロピル基、ブチル基、イソブチル基、ｓｅｃ−ブチル基、ｔ−ブチル基、ペンチル基、イソペンチル基、ヘキシル基、イソヘキシル基、ヘプチル基、イソヘプチル基、オクチル基、イソオクチル基、ノニル基、イソノニル基、デシル基、ウンデシル基、ドデシル基、トリデシル基、テトラデシル基、ペンタデシル基、ヘキサデシル基、ヘプタデシル基、オクタデシル基、ノナデシル基、イコシル基（＝エイコシル基）、ヘンイコシル基（＝ヘンエイコシル基）、ドコシル基、トリコシル基、テトラコシル基、ペンタコシル基、ヘキサコシル基、ヘプタコシル基、オクタコシル基、ノナコシル基、トリアコンチル基、プロペニル基、アリル基、イソプロペニル基、ブテニル基、イソブテニル基、ペンテニル基、ヘキセニル基、ヘプテニル基、オクテニル基、ノネニル基、デセニル基、ウンデセニル基、ドデセニル基、トリデセニル基、テトラデセニル基、ペンタデセニル基、ヘキサデセニル基、ヘプタデセニル基、オクタデセニル基、ノナデセニル基、イコセニル基（＝エイコセニル基）、ヘンイコセニル基（＝ヘンエイコセニル基）、ドコセニル基、トリコセニル基、テトラコセニル基、ペンタコセニル基、ヘキサコセニル基、ヘプタコセニル基、オクタコセニル基、ノナコセニル基、トリアコンテニル基、プロピニル基、２−プロピニル基、イソプロピニル基、ブチニル基、イソブチニル基、ペンチニル基、ヘキシニル基、ヘプチニル基、オクチニル基、ノニニル基、デシニル基、ウンデシニル基、ドデシニル基、トリデシニル基、テトラデシニル基、ペンタデシニル基、ヘキサデシニル基、ヘプタデシニル基、オクタデシニル基、ノナデシニル基、イコシニル基（＝エイコシニル基）、ヘンイコシニル基（＝ヘンエイコシニル基）、ドコシニル基、トリコシニル基、テトラコシニル基、ペンタコシニル基、ヘキサコシニル基、ヘプタコシニル基、オクタコシニル基、ノナコシニル基、及びトリアコンチニル基等が挙げられる。
【００１３】
フッ化炭素基を含む基は、好ましくは炭素数３〜３０のフッ化炭素基を含む基である。炭素数３〜３０のフッ化炭素基を含む基としては、上記炭化水素基の水素原子の一部または全てがフッ素原子に置き換わった基が挙げられる。例えば、パーフルオロプロピル基、イソパーフルオロプロピル基、パーフルオロブチル基、イソパーフルオロブチル基、ｓｅｃ−パーフルオロブチル基、ｔ−パーフルオロブチル基、パーフルオロペンチル基、イソパーフルオロペンチル基、パーフルオロヘキシル基、イソパーフルオロヘキシル基、パーフルオロヘプチル基、イソパーフルオロヘプチル基、パーフルオロオクチル基、イソパーフルオロオクチル基、パーフルオロノニル基、イソパーフルオロノニル基、パーフルオロデシル基、パーフルオロウンデシル基、パーフルオロドデシル基、パーフルオロトリデシル基、パーフルオロテトラデシル基、パーフルオロペンタデシル基、パーフルオロヘキサデシル基、パーフルオロヘプタデシル基、パーフルオロオクタデシル基、パーフルオロノナデシル基、パーフルオロイコシル基（＝パーフルオロエイコシル基）、パーフルオロヘンイコシル基（＝パーフルオロヘンエイコシル基）、パーフルオロドコシル基、パーフルオロトリコシル基、パーフルオロテトラコシル基、パーフルオロペンタコシル基、パーフルオロヘキサコシル基、パーフルオロヘプタコシル基、パーフルオロオクタコシル基、パーフルオロノナコシル基、パーフルオロトリアコンチル基、パーフルオロプロペニル基、パーフルオロアリル基、イソパーフルオロプロペニル基、パーフルオロブテニル基、イソパーフルオロブテニル基、パーフルオロペンテニル基、パーフルオロヘキセニル基、パーフルオロヘプテニル基、パーフルオロオクテニル基、パーフルオロノネニル基、パーフルオロデセニル基、パーフルオロウンデセニル基、パーフルオロドデセニル基、パーフルオロトリデセニル基、パーフルオロテトラデセニル基、パーフルオロペンタデセニル基、パーフルオロヘキサデセニル基、パーフルオロヘプタデセニル基、パーフルオロオクタデセニル基、パーフルオロノナデセニル基、パーフルオロイコセニル基（＝パーフルオロエイコセニル基）、パーフルオロヘンイコセニル基（＝パーフルオロヘンエイコセニル基）、パーフルオロドコセニル基、パーフルオロトリコセニル基、パーフルオロテトラコセニル基、パーフルオロペンタコセニル基、パーフルオロヘキサコセニル基、パーフルオロヘプタコセニル基、パーフルオロオクタコセニル基、パーフルオロノナコセニル基、パーフルオロトリアコンテニル基、パーフルオロプロピニル基、２−パーフルオロプロピニル基、イソパーフルオロプロピニル基、パーフルオロブチニル基、イソパーフルオロブチニル基、パーフルオロペンチニル基、パーフルオロヘキシニル基、パーフルオロヘプチニル基、パーフルオロオクチニル基、パーフルオロノニニル基、パーフルオロデシニル基、パーフルオロウンデシニル基、パーフルオロドデシニル基、トリデシニル基、テトラデシニル基、ペンタデシニル基、ヘキサデシニル基、ヘプタデシニル基、パーフルオロオクタデシニル基、パーフルオロノナデシニル基、パーフルオロイコシニル基（＝パーフルオロエイコシニル基）、パーフルオロヘンイコシニル基（＝パーフルオロヘンエイコシニル基）、パーフルオロドコシニル基、パーフルオロトリコシニル基、パーフルオロテトラコシニル基、パーフルオロペンタコシニル基、パーフルオロヘキサコシニル基、パーフルオロヘプタコシニル基、パーフルオロオクタコシニル基、パーフルオロノナコシニル基、及びパーフルオロトリアコンチニル基が挙げられる。
また、前記炭化水素基及びフッ化炭素基を含む基は、エーテル結合、チオエーテル結合、エステル結合、及びアミド結合等で連結されていてもよい。
【００１４】
ケイ素を含む基としてはアルキルシリル基、ジアルキルシリル基、トリアルキルシリル基、アルキルシロキサン、ジアルキルシロキサン、トリアルキルシロキサン等が挙げられる。
【００１５】
本化合物としては、陽イオン系、陰イオン系、及び両性イオン系の化合物が挙げられる。好ましくは、陰イオン系、及び両性イオン系の化合物である。これらの化合物は金属酸化物との親和性がより高い傾向があるため好ましい。また、本化合物は、好ましくは界面活性剤である。
【００１６】
陽イオン系の本化合物としては、高級アミンハロゲン酸塩、ハロゲン化アルキルピリジニウム、及び第四級アンモニウム塩等が挙げられる。
陰イオン系の本化合物としては、高級脂肪酸アルカリ塩、ポリオキシエチレンアルキルエーテルスルホン酸エステル塩、ポリオキシエチレンアルキルエーテルホスホン酸塩、アルキル硫酸塩、アルキルスルホン酸塩、アルキルアリールスルホン酸塩、及びスルホコハク酸エステル塩等が挙げられる。
両性イオン系の本化合物としては、アルキルベタイン系化合物、イミダゾリン系化合物、アルキルアミンオキサイド、及びビスオキシボレート系化合物等が挙げられる。
また、これらの本化合物が有する水素原子がフッ素原子に置換された化合物、及び、−ＣＨ２−が、−Ｏ−、−Ｓ−、−Ｃ（＝Ｏ）−Ｏ−、又は−Ｃ（＝Ｏ）−ＮＨ−に置換された化合物が挙げられる。
【００１７】
また本化合物は、ＳＰ値が１３（ｃａｌ／ｃｍ３）１／２以下であると好ましく、１１（ｃａｌ／ｃｍ３）１／２以下であるとより好ましく、１０（ｃａｌ／ｃｍ３）１／２以下であるとさらに好ましい。また、３（ｃａｌ／ｃｍ３）１／２以上であると好ましく、５（ｃａｌ／ｃｍ３）１／２以上であるとより好ましく、７（ｃａｌ／ｃｍ３）１／２以上であるとさらに好ましい。
ＳＰ値が１３（ｃａｌ／ｃｍ３）１／２以下であると、水分含有量がより少ない多孔質膜が得られる傾向があり、ＳＰ値が３（ｃａｌ／ｃｍ３）１／２以上であると、多孔質膜を作製し易い傾向がある。
【００１８】
ＳＰ値とは溶解度パラメーターのことであり、化合物の溶解性、浸透性、化学的保護性、表面物性等を予測する際に用いられる値である。
ＳＰ値は公知の数値を用いればよい。公知の数値がないものについては、非特許文献Ｐｏｌｙｍｅｒ  Ｅｎｇｉｎｅｅｒｉｎｇ  Ａｎｄ  Ｓｃｉｅｎｃｅ，１９７４，Ｖｏｌ．１４，Ｎｏ．２，ｐ１４７−１５４に従って算出することができる。２種類以上の本化合物を組み合わせて用いる場合は、それぞれの化合物のＳＰ値をモル組成比で平均した値を本明細書におけるＳＰ値とする。２種類以上の本化合物を組み合わせて用いる場合において、それらの化合物の混合物しか入手することができないときは、混合物におけるモル組成比を、例えば高速液体クロマトグラフィー（ＨＰＬＣ）を用いて算出し、算出されたモル組成比と、それぞれの化合物のＳＰ値とから算出された平均値を本明細書におけるＳＰ値とする。
【００１９】
本化合物としては、具体的にパーフルオロオクタンスルホン酸、パーフルオロカルボン酸、（パーフルオロアルキル）ブチルチオプロピオン酸、（パーフルオロアルキル）エチルチオプロピオン酸、パーフルオロアルキルスルホンアミドプロピルトリメチルアンモニウム、及びパーフルオロアルキルアンモニウム等が挙げられ、好ましくは（パーフルオロアルキル）ブチルチオプロピオン酸及び（パーフルオロアルキル）エチルチオプロピオン酸である。
【００２０】
本化合物は市場から入手することができる。市販の本化合物としてはＺｏｎｙｌ ＦＳＡ、Ｚｏｎｙｌ ＴＢＳ、Ｚｏｎｙｌ ＦＳＰ、Ｚｏｎｙｌ ＦＳＥ、Ｚｏｎｙｌ ＦＳＪ、Ｚｏｎｙｌ ＵＲ、Ｚｏｎｙｌ ＮＦ（ＤｕＰｏｎｔ社製）等が挙げられる。
【００２１】
ＳＰが１３．０以下（ｃａｌ／ｃｍ３）１／２である本化合物としては、パーフルオロオクタンスルホン酸、パーフルオロカルボン酸、（パーフルオロアルキル）ブチルチオプロピオン酸、及び（パーフルオロアルキル）エチルチオプロピオン酸等が挙げられる。
【００２２】
金属酸化物１００質量部に対する本化合物の含有量は０．２〜２質量部である。好ましくは０．３質量部以上であり、より好ましくは０．４質量部以上であり、さらに好ましくは０．５質量部以上である。また、好ましくは１．８質量部以下であり、より好ましくは１．５質量部以下であり、さらに好ましくは１．２質量部以下である。
金属酸化物１００質量部に対する、本化合物の含有量が２質量部を超えると本多孔質膜の耐熱性を損なう傾向がある。
【００２３】
＜金属酸化物＞
金属酸化物としては、タルク、クレー、カオリン、シリカ、ハイドロタルサイト、珪藻土、酸化カルシウム、酸化マグネシウム、酸化チタン、アルミナ、マイカ、ゼオライト、ガラス等が挙げられる。これらは、単独あるいは二種以上を組み合わせて用いることができる。
金属酸化物には、金属水酸化物及び金属炭酸化物等のその他の金属成分が含まれてもよい。金属酸化物に含まれるその他の金属成分の割合は、金属酸化物全量に対して、通常３０％以下であり、好ましくは２０％以下であり、より好ましくは１０％以下であり、さらに好ましくは５％以下であり、特に好ましくは１％以下である。金属酸化物の中でも、化学安定性、高温における形状安定性をより高める点で、アルミナが好ましく、中でもα−アルミナがより好ましい。
【００２４】
本多孔質膜における金属酸化物の割合は、通常本多孔質膜の５０質量％を超え、好ましくは７０質量％以上であり、より好ましくは９０質量％以上であり、さらに好ましくは９５質量％以上である。また、好ましくは９９．５％以下であり、より好ましくは９９％いかであり、さらに好ましくは９８％以下である。
【００２５】
＜バインダー樹脂＞
バインダー樹脂は、無機粉末同士結着させるものであり、また、本多孔質膜と、本多孔質膜とは異なるその他の多孔質膜（以下、その他の多孔質膜ということがある）とを結着させる機能も有する。バインダー樹脂は、非水電解液電池の電解液に対して不溶であり、非水電解液電池の使用範囲で電気化学的に安定である樹脂が好ましい。バインダー樹脂としては、例えば、ポリエチレン、及びポリプロピレン等のポリオレフィン；ポリフッ化ビニリデン、及びポリテトラフルオロエチレン等の含フッ素樹脂；フッ化ビニリデン−ヘキサフルオロプロピレン−テトラフルオロエチレン共重合体、及びエチレン−テトラフルオロエチレン共重合体等の含フッ素ゴム；スチレン−ブタジエン共重合体及びその水素化物；メタクリル酸エステル共重合体、アクリロニトリル−アクリル酸エステル共重合体、及びスチレン−アクリル酸エステル共重合体等の（メタ）アクリル酸エステル共重合体；エチレンプロピレンラバー等のゴム類；ポリ酢酸ビニル；ポリフェニレンエーテル、ポリスルホン、ポリエーテルスルホン、ポリフェニレンスルフィド、ポリエーテルイミド、ポリアミド、ポリイミド、ポリアミドイミド、ポリエーテルアミド、ポリエステル、芳香族ポリエステル、及びポリエーテルエーテルケトン等の融点やガラス転移温度が１８０℃以上の樹脂；ポリカーボネート；ポリアセタール；並びに、カルボキシアルキルセルロース、アルキルセルロース、ヒドロキシアルキルセルロース、澱粉、ポリビニルアルコール、アルギン酸ナトリウム、ポリエチレングリコール、セルロースエーテル、ポリアクリル酸、ポリアクリルアミド、及びポリメタクリル酸等の水溶性の樹脂等の重合体が挙げられる。中でも、含フッ素樹脂、含フッ素ゴム、融点やガラス転移温度が１８０℃以上の樹脂、及び水溶性の樹脂が好ましい。含フッ素樹脂、含フッ素ゴム、及び融点やガラス転移温度が１８０℃以上の樹脂は、非水電解液電池の使用範囲での安定性がより高いため好ましい。水溶性の樹脂は、プロセスや環境負荷の点で好ましい。水溶性の樹脂の中でも、カルボキシアルキルセルロース、アルキルセルロース、ヒドロキシアルキルセルロース、澱粉、ポリビニルアルコール、アルギン酸ナトリウムが好ましく、セルロースエーテルがより好ましい。これらのバインダー樹脂は、単独で用いてもよいし、二種以上を組み合わせて用いてもよい。
【００２６】
セルロースエーテルとしては、カルボキシメチルセルロース（ＣＭＣ）、ヒドロキシエチルセルロース（ＨＥＣ）、カルボキシエチルセルロース、メチルセルロース、エチルセルロース、シアンエチルセルロース、及びオキシエチルセルロース等が挙げられる。中でも、化学的、熱的な安定性に優れたＣＭＣ、ＨＥＣが好ましく、ＣＭＣがより好ましい。
【００２７】
ポリアミドは、好ましくは芳香族ポリアミドであり、特に好ましくは、パラ配向芳香族ポリアミド（以下、「パラアラミド」ということがある。）である。
【００２８】
パラアラミドは、通常、パラ配向芳香族ジアミンとパラ配向芳香族ジカルボン酸ハライドの縮合重合により得られ、アミド結合が芳香族環のパラ位またはそれに準じた配向位（例えば、４，４’−ビフェニレン、１，５−ナフタレン、２，６−ナフタレン等のような反対方向に同軸または平行に延びる配向位）で結合される繰り返し単位から実質的になるものである。パラアラミドとしては、例えば、ポリ（パラフェニレンテレフタルアミド）、ポリ（パラベンズアミド）、ポリ（４，４’−ベンズアニリドテレフタルアミド）、ポリ（パラフェニレン−４，４’−ビフェニレンジカルボン酸アミド）、ポリ（パラフェニレン−２，６−ナフタレンジカルボン酸アミド）、ポリ（２−クロロ−パラフェニレンテレフタルアミド）、パラフェニレンテレフタルアミド／２，６−ジクロロパラフェニレンテレフタルアミド共重合体等のパラ配向型またはパラ配向型に準じた構造を有するパラアラミドが挙げられる。
【００２９】
ポリイミドは、好ましくは芳香族ポリイミドであり、より好ましくは全芳香族ポリイミドである。芳香族ポリイミドは、通常、芳香族の二酸無水物とジアミンの縮重合で製造される。二酸無水物としては、例えば、ピロメリット酸二無水物、３，３’，４，４’−ジフェニルスルホンテトラカルボン酸二無水物、３，３’、４，４’−ベンゾフェノンテトラカルボン酸二無水物、２，２’−ビス（３，４―ジカルボキシフェニル）ヘキサフルオロプロパン、及び３，３’，４，４’−ビフェニルテトラカルボン酸二無水物が挙げられる。ジアミンとしては、例えば、オキシジアニリン、パラフェニレンジアミン、ベンゾフェノンジアミン、３，３’−メチレンジアニリン、３，３’−ジアミノベンソフェノン、３，３’−ジアミノジフェニルスルフォン、及び１，５’−ナフタレンジアミンが挙げられる。
【００３０】
ポリアミドイミドは、好ましくは芳香族ポリアミドイミドである。芳香族ポリアミドイミドは、通常、芳香族ジカルボン酸および芳香族ジイソシアネートを用いてこれらの縮合重合から得られ、また、芳香族二酸無水物および芳香族ジイソシアネートを用いてこれらの縮合重合からも得ることができる。芳香族ジカルボン酸としては、例えば、イソフタル酸、及びテレフタル酸が挙げられる。芳香族二酸無水物としては、例えば、無水トリメリット酸が挙げられる。芳香族ジイソシアネートとしては、例えば、４，４’−ジフェニルメタンジイソシアネート、２，４−トリレンジイソシアネート、２，６−トリレンジイソシアネート、オルソトリランジイソシアネート、及びｍ−キシレンジイソシアネートが挙げられる。
【００３１】
本多孔質膜中のバインダー樹脂と金属酸化物の合計量に対する、金属酸化物の割合は、通常５０質量％を超え、好ましくは７０質量％以上であり、より好ましくは９０質量％以上であり、さらに好ましくは９５質量％以上である。また、好ましくは９９．５％以下であり、より好ましくは９９％いかであり、さらに好ましくは９８％以下である。金属酸化物の割合が、上記特定の範囲であることで、イオン透過性と、粉落ちのしにくさとのバランスに優れる本多孔膜が得られる。粉落ちとは、本多孔質膜から金属酸化物が剥がれる現象である。
【００３２】
本多孔質は、本多孔質の機能を損なわない範囲で、その他の成分を含んでいてもよい。その他の成分として、例えば、分散剤、可塑剤、ｐＨ調製剤が挙げられる。
【００３３】
本多孔質膜の厚さは、通常０．１〜２０μｍであり、好ましくは１〜１０μｍである。厚さが０．１μｍ未満であると、本多孔質膜を含む非水電解液電池用セパレータの耐熱性が不十分になる傾向がある。例えば、本多孔質膜と、ポリオレフィンからなる多孔質膜と、が積層された積層多孔質フィルムを非水電解液電池用セパレータに用いた場合には、本多孔質膜の厚さが０．１μｍ未満であると、非水電解液電池に事故等により発熱が生じたときにポリオレフィンからなる多孔質膜の熱収縮に抗しきれず該セパレータが収縮する恐れがあり、２０μｍを超えると、該セパレータの厚さが厚くなり、電池の容量が小さくなる恐れがある。
【００３４】
本多孔質膜の空隙率は、通常２０〜８０体積％であり、好ましくは３０〜７０体積％である。
空隙率が２０体積％未満では電解液の保持量が少なくなる虞があり、８０体積％を超えると本多孔質膜の耐熱性を損なう虞がある、すなわち電池が激しく発熱したときに電流が遮断できなくなる虞がある。
【００３５】
本多孔質膜が有する孔の孔径は、優れたイオン透過性を有し、かつ正極や負極への粒子の入り込みを防止する観点から、３μｍ以下が好ましく、１μｍ以下がさらに好ましい。
【００３６】
本多孔質膜の透過率は、通常、透気度で表される。本多孔質膜の透気度は、通常３０〜１０００ｓｅｃ／１００ｃｃであり、好ましくは５０〜８００ｓｅｃ／１００ｃｃである。
【００３７】
本多孔質膜の目付は、通常４〜２０ｇ／ｍ２であり、好ましくは５〜１２ｇ／ｍ２である。目付けが４ｇ／ｍ２未満であると、強度が不十分となる虞があり、１５ｇ／ｍ２を超えると、本多孔質膜の厚さが厚くなり、電池の容量が小さくなる虞がある。
【００３８】
＜積層多孔質フィルム＞
本多孔質膜は、単独で、非水電解液電池用セパレータに用いてもよいが、好ましくは、その他の多孔質膜と積層した積層多孔質フィルム（以下、本積層多孔質フィルムということがある）として非水電解液電池用セパレータに用いられる。該その他の多孔質膜としては、例えば、ビスコースレーヨン、天然セルロース等の抄紙；セルロース、ポリエステル等の繊維を抄紙して得られる混抄紙；電解紙；クラフト紙；マニラ紙；ポリエチレン不織布、ポリプロピレン不織布、ポリエステル不織布、ガラス繊維、多孔質ポリオレフィン（例えば、多孔質ポリエチレン、多孔質ポリプロピレン）、多孔質ポリエステル、アラミド繊維、ポリブチレンテレフタレート不織布、パラ系全芳香族ポリアミド、ポリフッ化ビニリデン、テトラフルオロエチレン、フッ化ビニリデンと６フッ化プロピレンとの共重合体、フッ素ゴム等の含フッ素樹脂等の不織布又は多孔質膜；プロトン伝導型ポリマー；等の膜が挙げられる。好ましくはポリオレフィンからなる多孔質膜（以下、ポリオレフィン膜ということがある）である。
【００３９】
本積層多孔質フィルムは、ポリオレフィン膜と本多孔質膜とを複数有していてもよく、例えば、ポリオレフィン膜の両面に本多孔質膜が積層されていてもよい。また、ポリオレフィン膜の両面に本多孔質膜が積層される場合には、本多孔質膜はそれぞれ異なる本化合物、金属酸化物及びバインダー樹脂を含んでいてもよい。
【００４０】
ポリオレフィン膜は、電池が激しく発熱した時に、溶融して無孔化することにより、本積層多孔質フィルムにシャットダウンの機能を付与する。また、本多孔質膜は、シャットダウンが生じる高温における耐熱性を有しているので、本積層多孔質フィルムは高温でも形状安定性を有する。
【００４１】
本積層多孔質膜の水分含有量は、好ましくは０．１５％未満である。多孔質膜の水分含有量が０．１５％以上だと電池の充放電サイクル特性を損なう虞がある。
【００４２】
本積層多孔質フィルムを非水電解液電池用セパレータとして含む非水電解液電池の５０％破壊電圧は、好ましくは４．４０Ｖ以上である。当該非水電解液二次電池は、電池電圧が４．４０Ｖ以上と大きく、電池容量が大きい場合でも、内部短絡が生じた際の異常発熱が抑制される、つまりは内部短絡に対する安全性に優れるものとなる。
【００４３】
本積層多孔質フィルムの膜抵抗は、電池特性（イオン透過性、負荷特性）の点から、好ましくは０．２５〜５．００Ω・ｃｍ２である。膜抵抗が０．２５Ω・ｃｍ２未満であると、イオン透過性には優れるものの、微小短絡が発生する危険性が高まる恐れがあり、５．００Ω・ｃｍ２を超えると、良好なイオン透過性が得られず、電池特性が悪化する恐れがある。膜抵抗を大きくするには、例えば、ポリオレフィン膜および／または本多孔質膜の、厚さを厚くしたり、空隙率を低くすればよく、膜抵抗を小さくするには、ポリオレフィン膜および／または本多孔質膜の、厚さを薄くしたり、空隙率を高くすればよい。
【００４４】
本積層多孔質フィルムの厚さは、通常５〜７５μｍであり、好ましくは１０〜５０μｍである。本積層多孔質フィルムの厚さが５μｍ未満であると、積層多孔質フィルムが破膜しやすくなる恐れがあり、７５μｍを超えると、本積層多孔質フィルムの厚さが厚くなり、電池の容量が小さくなる恐れがある。
【００４５】
本積層多孔質フィルムに含まれる本多孔質膜の体積目付は、加熱時の安定性および電池特性の点から、通常０．５〜２０ｃｃ／ｍ２であり、好ましくは１〜１０ｃｃ／ｍ２である。体積目付が０．５ｃｃ／ｍ２未満であると、本積層多孔質フィルムが加熱されたときに破膜しやすくなる恐れがあり、２０ｃｃ／ｍ２を超えると、本積層多孔質フィルムの厚さが厚くなり、電池の容量が小さくなる恐れがある。ただし、本多孔質膜がその他の多孔質膜の両面に積層される場合、体積目付は、両面の合計値とする。
【００４６】
本積層多孔質フィルムの透気度は、通常５０〜２０００ｓｅｃ／１００ｃｃ、好ましくは７０〜１０００ｓｅｃ／１００ｃｃである。透気度が２０００ｓｅｃ／１００ｃｃを超えると、電池特性（イオン透過性、負荷特性）を損なう恐れがある。
【００４７】
本積層多孔質フィルムは、本発明の目的を損なわない範囲で、その他の多孔質膜と本多孔質膜以外の、例えば、接着層、保護層等の多孔質層が含んでもよい。
【００４８】
＜ポリオレフィン膜＞
ポリオレフィンからなる多孔質膜に含まれるポリオレフィンとしては、例えば、エチレン、プロピレン、１−ブテン、４−メチル−１−ペンテン、又は１−ヘキセン等を重合して得られる高分子量の単独重合体、又は共重合体が挙げられる。好ましくは、高分子量ポリエチレンである。これらのポリオレフィンは、単独で用いてもよいし、二種以上を組み合わせて用いてもよい。
【００４９】
ポリオレフィンの分子量は、本積層多孔質フィルムを非水電解液電池用セパレータとして非水電解液電池に使用した場合に、本ポリオレフィン膜の電解液への溶解を防止する観点から、重量平均分子量が１×１０５〜１５×１０６であると好ましい。
【００５０】
ポリオレフィン膜に含まれるポリオレフィンの割合は、通常、ポリオレフィン膜に含まれる固形分全体の５０体積％を超え、好ましくは７０体積％以上であり、より好ましくは９０体積％以上であり、さらに好ましくは９５体積％以上である。
【００５１】
ポリオレフィン膜は、ポリオレフィン膜の機能を損なわない範囲で、ポリオレフィン以外の成分を含んでいてもよい。
【００５２】
ポリオレフィン膜の厚さは、通常４〜５０μｍであり、好ましくは５〜３０μｍである。厚さが４μｍ未満であると、本積層多孔質フィルムの強度が不十分となる虞があり、５０μｍを超えると、本積層多孔質フィルムの厚さが厚くなり、電池の容量が小さくなる虞がある。
【００５３】
ポリオレフィン膜の空隙率は、通常２０〜８０体積％であり、好ましくは３０〜７０体積％である。
空隙率が２０体積％未満では電解液の保持量が少なくなる虞があり、８０体積％を超えるとシャットダウンが生じる高温における無孔化が不十分となる虞がある、すなわち電池が激しく発熱したときに電流が遮断できなくなる虞がある。
【００５４】
ポリオレフィン膜が有する孔の孔径は、本積層多孔質フィルムを非水電解液電池用セパレータとして用いた際に、優れたイオン透過性を有し、かつ正極や負極への粒子の入り込みを防止する点から、３μｍ以下が好ましく、１μｍ以下がさらに好ましい。
【００５５】
ポリオレフィン膜は、その内部に連結した細孔を有す構造であり、一方の面から他方の面に気体、液体及びイオン等が透過可能である。その透過率は、通常、透気度で表される。ポリオレフィン膜の透気度は、通常３０〜１０００ｓｅｃ／１００ｃｃであり、好ましくは５０〜８００ｓｅｃ／１００ｃｃである。
【００５６】
ポリオレフィン膜の目付は、通常４〜１５ｇ／ｍ２であり、好ましくは５〜１２ｇ／ｍ２である。目付けが４ｇ／ｍ２未満であると、本積層多孔質フィルムの強度が不十分となる恐れがあり、１５ｇ／ｍ２を超えると、本積層多孔質フィルムの厚さが厚くなり、電池の容量が小さくなる恐れがある。
【００５７】
＜本多孔質膜の製造方法＞
本多孔質膜の製造方法としては、本化合物と、金属酸化物と、バインダー樹脂とを含有する塗工液（以下、本塗工液ということがある）を基材に塗工して本多孔質膜を形成し、その後、基材を除去することによって形成する方法、及び、本塗工液を基材に塗工した後、本塗工液と混合可能でバインダー樹脂を溶解しない溶媒中に浸漬させ、乾燥することによって多孔質膜を形成し、その後、基材を除去する方法等が挙げられる。
【００５８】
本塗工液には、通常、バインダー樹脂を溶解する溶媒が含まれる。また、本塗工液には、本発明の目的を損なわない範囲で、ｐＨ調整剤、分散剤、可塑剤、及びアルコール等が含まれていてもよく、好ましくはアルコールが含まれる。
【００５９】
前記アルコールとしては、メタノール、エタノール、１−プロパノール、イソプロピルアルコール、２−ブタノール、ｔｅｒｔ−ブチルアルコール、１−ブタノール、イソブチルアルコール、ｓｅｃ−ブチルアルコール、ｔ−ブチルアルコール、ペンチルアルコール、イソペンチルアルコール、ヘキシルアルコール、イソヘキシルアルコール、ヘプチルアルコール、イソヘプチルアルコール、オクチルアルコール、イソオクチルアルコール、オクチルアルコール、イソオクチルアルコール、ノニルアルコール、イソノニルアルコール、デシルアルコール、エチレングリコール、プロピレングリコール、及びブタンジオール等が挙げられる。
【００６０】
本塗工液におけるアルコールの含有量は、特に制限されず、その他の多孔質膜への塗工を行いやすい性状が得られる様な量とすればよい。本塗工液におけるアルコールの含有量は、バインダー樹脂１質量部に対して、好ましくは１〜１０００質量部であり、より好ましくは２〜５００質量部であり、さらに好ましくは３〜３００質量部であり、さらにより好ましくは５〜２００質量部である。
【００６１】
＜その他の多孔質膜の製造方法＞
その他の多孔質膜は、公知の方法によって製造してもよいし、市販品を用いてもよい。
【００６２】
＜ポリオレフィン膜の製造方法＞
ポリオレフィン膜には、ポリオレフィンを用いて形成したフィルムやシートに、一軸または二軸延伸を施して微細な空孔を形成したもの等を用いることができる。ポリオレフィン膜の製造方法としては、例えば、特開平７−２９５６３号公報に記載されたように、熱可塑性樹脂に可塑剤を加えてフィルム成形した後、該可塑剤を適当な溶媒で除去する方法が挙げられる。例えば、ポリオレフィン膜が、重量平均分子量が１００万を超える高分子量ポリエチレンと重量平均分子量が１万以下の低分子量ポリオレフィンとを含むポリオレフィン樹脂から形成される場合には、製造コストの点から、以下の各工程を含む方法により製造することが好ましい。
（ａ）高分子量ポリエチレン１００質量部と、低分子量ポリオレフィン５〜２００質量部と、炭酸カルシウム等の無機充填剤１００〜４００質量部とを混練してポリオレフィン樹脂組成物を得る。
（ｂ）前記ポリオレフィン樹脂組成物を用いてシートを成形する。
（ｃ）工程（ｂ）で得られたシート中から無機充填剤を除去する。
（ｄ）工程（ｃ）で得られたシートを延伸してポリオレフィン膜を得る。
を含む方法である。
【００６３】
＜本積層多孔質フィルムの製造方法＞
本多孔質膜とその他の多孔質膜とを積層する方法としては、その他の多孔質膜と本多孔質膜とを別々に製造してそれぞれを積層する方法、並びに、その他の多孔質膜に、本塗工液を塗工して本多孔質膜を形成する方法等が挙げられ、より簡便であることから後者の方法が好ましい。
【００６４】
その他の多孔質膜に、本塗工液を塗工して本多孔質膜を形成する方法としては、例えば、以下の各工程を含む方法が挙げられる。
（ａ）本化合物及びバインダー樹脂が溶媒に溶解した溶液に、金属酸化物が分散した塗工液を調製する。
（ｂ）該塗工液をその他の多孔質膜に塗工し、塗工膜を形成する。
（ｃ）溶媒除去、又はバインダー樹脂を溶解しない溶媒への浸漬等の手段で、前記塗工膜からバインダー樹脂を析出させ、必要に応じて乾燥する。
【００６５】
バインダー樹脂が芳香族ポリアミドである場合の、バインダー樹脂を溶解する溶媒としては、極性アミド系溶媒、及び極性尿素系溶媒が挙げられる。具体的には、Ｎ，Ｎ−ジメチルホルムアミド、Ｎ，Ｎ−ジメチルアセトアミド、Ｎ−メチル−２−ピロリドン（ＮＭＰ）、及びテトラメチルウレア等が挙げられる。
【００６６】
パインダー樹脂がパラアラミドである場合は、パラアラミドの溶媒への溶解性を改善する目的で、アルカリ金属またはアルカリ土類金属の塩化物を添加することが好ましい。具体例としては、塩化リチウム、及び塩化カルシウム等が挙げられる。前記塩化物の添加量は、パラアミドが有するアミド基１．０モル当たり０．５〜６．０モルの範囲が好ましく、１．０〜４．０モルの範囲がさらに好ましい。塩化物が０．５モル未満では、パラアラミドの溶解性が不十分となる場合があり、６．０モルを越えると実質的に塩化物の溶媒への溶解度を越えるので好ましくない場合がある。一般に、アルカリ金属またはアルカリ土類金属の塩化物が２質量％未満では、パラアラミドの溶解性が不十分となる場合があり、１０質量％を越えると該塩化物の溶解性が不十分となる場合がある。
【００６７】
バインダー樹脂が芳香族ポリイミドである場合の、バインダー樹脂を溶解する溶媒としては、芳香族ポリアミドを溶解する溶媒として例示したもののほか、ジメチルスルホキサイド、クレゾール、及びｏ−クロロフェノール等が好適に使用できる。
【００６８】
バインダー樹脂が水溶性の樹脂である場合の、バインダー樹脂を溶解する溶媒としては
、水、メタノール、エタノール、イソプロパノール等のアルコール類、アセトン、トルエン、キシレン、ヘキサン、Ｎ−メチルピロリドン、Ｎ，Ｎ−ジメチルアセトアミド、Ｎ，Ｎ−ジメチルホルムアミドなどを単独、または相溶する範囲で複数混合することが挙げられる。中でも、プロセスや環境負荷の点から、媒体の８０質量％以上が水であることが好ましく、水のみがより好ましい。
【００６９】
溶媒が水を含む場合は、その他の多孔質膜上に塗工する前に、あらかじめその他の多孔質膜に親水化処理を行うことが好ましい。その他の多孔質膜を親水化処理することにより、より塗布性が向上し、より均質な本多孔質膜を得ることができる。この親水化処理は、特に溶媒中の水の濃度が高いときに有効である。
その他の多孔質膜の親水化処理は、いかなる方法でもよく、具体的には酸やアルカリ等による薬剤処理、コロナ処理、プラズマ処理等が挙げられる。
ここで、コロナ処理は、比較的短時間でその他の多孔質膜を親水化できることに加え、コロナ放電による改質が、その他の多孔質膜の表面近傍のみに限られ、その他の多孔質膜内部の性質を変化させることなく、高い塗工性を確保できるという利点がある。
【００７０】
その他の多孔質膜上に塗工された塗工液からの溶媒の除去は、乾燥による方法が一般的である。乾燥前の塗工膜を、バインダー樹脂を溶解しない溶媒中に浸漬してバインダー樹脂を析出させた後に、溶媒を乾燥により除去することもできる。なお、塗工液をその他の多孔質膜の上に塗布した場合、溶媒の乾燥温度は、乾燥後のその他の多孔質膜の透気度を変化させない温度が好ましい。
【００７１】
本塗工液をその他の多孔質膜に塗工する方法は、均一にウェットコーティングできる方法であれば特に制限はなく、従来公知の方法を採用することができる。例えば、キャピラリーコート法、スピンコート法、スリットダイコート法、スプレーコート法、ロールコート法、スクリーン印刷法、フレキソ印刷法、バーコーター法、グラビアコーター法、及びダイコーター法などを採用することができる。形成される本多孔質膜の厚さは、本塗工液の塗工量、本塗工液の濃度、及び金属酸化物とバインダー樹脂との含有量比を調節することによって制御することができる。なお、塗工時には支持体として、樹脂製のフィルム、金属製のベルト、又はドラム等を用いることができる。
【００７２】
本塗工液を調製する方法としては、機械攪拌法、超音波分散法、高圧分散法、又はメディア分散法等の方法で攪拌する方法が挙げられる。より均一に金属酸化物を分散させることができるため、高圧分散法がより好ましい。
【００７３】
＜非水電解液電池＞
非水電解液電池は、正極と、負極と、該正極と該負極の対向面間に挟まれた非水電解液電池用セパレータと、非水電解液とを備える。
【００７４】
非水電解液としては、例えば、リチウム塩を有機溶媒に溶解させた非水電解液を用いることができる。リチウム塩としては、ＬｉＣｌＯ４、ＬｉＰＦ６、ＬｉＡｓＦ６、ＬｉＳｂＦ６、ＬｉＢＦ４、ＬｉＣＦ３ＳＯ３、ＬｉＮ（ＳＯ２ＣＦ３）２、ＬｉＣ（ＳＯ２ＣＦ３）３、Ｌｉ２Ｂ１０Ｃｌ１０、低級脂肪族カルボン酸リチウム塩、ＬｉＡｌＣｌ４などのうち１種または２種以上の混合物が挙げられる。リチウム塩として、これらの中でもフッ素を含むＬｉＰＦ６、ＬｉＡｓＦ６、ＬｉＳｂＦ６、ＬｉＢＦ４、ＬｉＣＦ３ＳＯ３、ＬｉＮ（ＣＦ３ＳＯ２）２、およびＬｉＣ（ＣＦ３ＳＯ２）３からなる群から選ばれる少なくとも１種を含むものを用いることが好ましい。
【００７５】
非水電解液としては、例えば、プロピレンカーボネート、エチレンカーボネート、ジメチルカーボネート、ジエチルカーボネート、エチルメチルカーボネート、４−トリフルオロメチル−１，３−ジオキソラン−２−オン、１，２−ジ（メトキシカルボニルオキシ）エタンなどのカーボネート類；１，２−ジメトキシエタン、１，３−ジメトキシプロパン、ペンタフルオロプロピルメチルエーテル、２，２，３，３−テトラフルオロプロピルジフルオロメチルエーテル、テトラヒドロフラン、２−メチルテトラヒドロフランなどのエーテル類；ギ酸メチル、酢酸メチル、Ｙ−ブチロラクトンなどのエステル類；アセトニトリル、ブチロニトリルなどのニトリル類；Ｎ，Ｎ−ジメチルホルムアミド、Ｎ，Ｎ−ジメチルアセトアミドなどのアミド類；３−メチル−２−オキサゾリドンなどのカーバメート類；スルホラン、ジメチルスルホキシド、１，３−プロパンサルトンなどの含硫黄化合物または前記の物質にフッ素基を導入したものを用いることができるが、通常はこれらのうちの２種以上を混合して用いる。
【００７６】
これらの中でもカーボネート類を含むものが好ましく、環状カーボネートと非環状カーボネート、または環状カーボネートとエーテル類の混合物がさらに好ましい。環状カーボネートと非環状カーボネートの混合物としては、作動温度範囲が広く、かつ負極の活物質として天然黒鉛、人造黒鉛等の黒鉛材料を用いた場合でも難分解性であるという点で、エチレンカーボネート、ジメチルカーボネートおよびエチルメチルカーボネートを含む混合物が好ましい。
【００７７】
正極は、通常、正極活物質、導電剤およびバインダーを含む合剤を集電体上に担持したものを用いる。具体的には、該正極活物質として、リチウムイオンをドープ・脱ドープ可能な材料を含み、導電剤として炭素質材料を含み、バインダーとして熱可塑性樹脂などを含むものを用いることができる。該リチウムイオンをドープ・脱ドープ可能な材料としては、Ｖ、Ｍｎ、Ｆｅ、Ｃｏ、Ｎｉなどの遷移金属を少なくとも１種含むリチウム複合酸化物が挙げられる。中でも好ましくは、平均放電電位が高いという点で、ニッケル酸リチウム、コバルト酸リチウムなどのα−ＮａＦｅＯ２型構造を有するリチウム複合酸化物、リチウムマンガンスピネルなどのスピネル型構造を有するリチウム複合酸化物が挙げられる。
【００７８】
リチウム複合酸化物は、種々の金属元素を含んでもよく、特にＴｉ、Ｖ、Ｃｒ、Ｍｎ、Ｆｅ、Ｃｏ、Ｃｕ、Ａｇ、Ｍｇ、Ａｌ、Ｇａ、ＩｎおよびＳｎからなる群から選ばれた少なくとも１種の金属元素のモル数とニッケル酸リチウム中のＮｉのモル数との和に対して、前記の少なくとも１種の金属元素が０．１〜２０モル％であるように該金属元素を含む複合ニッケル酸リチウムを用いると、高容量での使用におけるサイクル性が向上するので好ましい。
【００７９】
バインダーとしては、例えば、ポリビニリデンフロライド、ビニリデンフロライドの共重合体、ポリテトラフルオロエチレン、テトラフルオロエチレン−ヘキサフロロプロピレンの共重合体、テトラフルオロエチレン−パーフルオロアルキルビニルエーテルの共重合体、エチレン−テトラフルオロエチレンの共重合体、ビニリデンフロライド−ヘキサフルオロプロピレン−テトラフルオロエチレンの共重合体、熱可塑性ポリイミド、ポリエチレン、ポリプロピレンなどの熱可塑性樹脂が挙げられる。
【００８０】
導電剤としては、天然黒鉛、人造黒鉛、コークス類、カーボンブラックなどの炭素質材料が挙げられる。導電材として、それぞれ単独で用いてもよいし、例えば人造黒鉛とカーボンブラックとを混合して用いてもよい。
【００８１】
負極としては、例えば、リチウムイオンをドープ・脱ドーブ可能な材料、リチウム金属またはリチウム合金などを用いることができる。リチウムイオンをドープ・脱ドープ可能な材料としては、天然黒鉛、人造黒鉛、コークス類、カーボンブラック、熱分解炭素類、炭素繊維、有機高分子化合物焼成体などの炭素質材料、正極よりも低い電位でリチウムイオンのドープ・脱ドープを行う酸化物、硫化物等のカルコゲン化合物が挙げられる。炭素質材料として、電位平坦性が高く、また平均放電電位が低いため正極と組み合わせた場合大きなエネルギー密度が得られるという点で、天然黒鉛、人造黒鉛等の黒鉛材料を主成分とする炭素質材料が好ましい。
【００８２】
負極集電体としては、Ｃｕ、Ｎｉ、ステンレスなどを用いることができるが、特にリチウム二次電池においてはリチウムと合金を作り難く、かつ薄膜に加工しやすいという点でＣｕが好ましい。該負極集電体に負極活物質を含む合剤を担持させる方法としては、加圧成型する方法、または溶媒などを用いてペースト化し集電体上に塗布乾燥後プレスするなどして圧着する方法が挙げられる。
【００８３】
なお、本発明の電池の形状は、特に限定されるものではなく、ペーパー型、コイン型、円筒型、角型、ラミネート型などのいずれであってもよい。
【実施例】
【００８４】
以下の各実施例、比較例及び参考例において、セパレータの各物性は、以下の方法で測定した。
（１）寸法保持率：積層多孔質フィルムを５ｃｍ×５ｃｍ角の正方形に切り出し、中央に４ｃｍ角で正方形の罫書き線を描き、紙２枚の間に挟み、１５０℃のオーブンで１時間加熱した後、取り出して正方形の寸法を測定し、寸法保持率を計算した。寸法保持率の計算方法は次の通りである。
垂直方向（ＴＤ）の加熱前の罫書き線の長さ：Ｗ１
垂直方向（ＴＤ）の加熱後の罫書き線の長さ：Ｗ２
垂直方向（ＴＤ）の寸法保持率（％）＝Ｗ２／Ｗ１×１００
（２）透過気度：ＪＩＳ  Ｐ８１１７に準拠して測定した。
（３）含水率：積層多孔質フィルムを８ｃｍ×８ｃｍ角の正方形を３枚切り出し、室温下、露点−５℃で１日保持した後、微量水分測定装置（株式会社三菱化学アナリテック製；ＣＡ−２００、ＶＡ−２３０）を用いて、２００ｍＬ／ｍｉｎの流速で窒素気流下、１５０℃に加熱して検出される水分量を測定した。１５０℃で加熱する前の積層多孔質フィルム全重量に対する上記水分量の割合を含水率（質量％）として求めた。比較例１の含水率を１００とした場合の、上記含水率と比較例１の含水率との比を比含水率とした。
【００８５】
（本化合物のモル組成比の算出方法）
下記条件でＨＰＬＣ測定を行い、検出されたピーク面積比から算出した。
ＨＰＬＣ装置：アジレント・テクノロジー株式会社製、Ａｇｉｌｅｎｔ１２６０
カラム      ：和光純薬工業株式会社製、Ｗａｋｏｓｉｌｌ−２ ＩＩＩＣ１８ＨＧ
カラム温度  ：４０℃
移動相      ：Ａ液  水（０．１％トリフルオロ酢酸含有）
Ｂ液  アセトニトリル（０．１％トリフルオロ酢酸含有）
Ｂ液濃度  ０分（１０％）→３０分（１００％）→４０分（１００％）
流量        ：０．５ｍｌ／ｍｉｎ
検出器      ：ＵＶ（２２０ｎｍ）
【００８６】
（Ｚｏｎｙｌ ＦＳＡのＳＰ値）
Ｚｏｎｙｌ ＦＳＡ（ＤｕＰｏｎｔ社製）のＳＰ値は、Ｚｏｎｙｌ ＦＳＡについてＨＰＬＣ測定を行い、構成成分のモル組成比を算出し、Ｐｏｌｙｍｅｒ  Ｅｎｇｉｎｅｅｒｉｎｇ  Ａｎｄ  Ｓｃｉｅｎｃｅ，１９７４，Ｖｏｌ．１４，Ｎｏ．２，ｐ１４７−１５４に従って算出した構成成分それぞれのＳＰ値と、算出された該モル組成比とから算出した。算出されたＳＰ値は８．７であった。
【００８７】
（実施例１）
アルミナ微細粒子（住友化学社製；商品名「ＡＫＰ３０００」）１００質量部、カルボキシメチルセルロース（ダイセルファインケム製、品番１１１０）３質量部の混合物に、固形分が２９質量％となるように水を添加し、得られた混合物を自転・公転ミキサー「あわとり練太郎」（株式会社シンキー製；登録商標）で室温下、２０００ｒｐｍ、３０秒の条件で２回攪拌・混合した。得られた混合物に本化合物としてＺｏｎｙｌ ＦＳＡ（ＤｕＰｏｎｔ社製、ＳＰ値：８．７）０．５質量部、イソプロピルアルコール１４質量部を加え、混合し、固形分が２８質量％の塗工液を得た。得られた塗工液を、コロナ処理２０Ｗ／（ｍ２／分）を施したポリエチレンの多孔質膜（厚さ１２μｍ、空隙率４１％）上に、ドクターブレード法により塗布し、得られた塗布物である積層体を６５℃で５分間乾燥させて、積層多孔質フィルム（１）を得た。得られた積層多孔質フィルム（１）の評価結果を表１に示す。
【００８８】
（実施例２）
実施例１において、Ｚｏｎｙｌ ＦＳＡを１質量部とした以外は実施例１と同様にして積層多孔質フィルム（２）を得た。得られた積層多孔質フィルム（２）の評価結果を表１に示す。
【００８９】
（比較例１）
実施例１において、Ｚｏｎｙｌ ＦＳＡを添加しなかった以外は実施例１と同様にして積層多孔質フィルム（３）を得た。得られた積層多孔質フィルム（３）の評価結果を表１に示す。
【００９０】
（参考例１）
実施例１において、Ｚｏｎｙｌ ＦＳＡを２．５質量部とした以外は実施例１と同様にして組成物を得た。得られた組成物を用いて、実施例１と同様にして積層多孔質フィルム（４）を得た。得られた積層多孔質フィルム（４）の評価結果を表１に示す。
【００９１】
【表１】
2016031832.tif 000002
【００９２】
実施例１及び２の比含水率は、本化合物を添加しなかった比較例１に対して１割程度低減した。また、本化合物を２．５質量部添加した参考例１の比含水率は、本化合物を添加しなかった比較例１に対して２割程度増加した。
【産業上の利用可能性】
【００９３】
本発明は、水分含有量の低い、金属酸化物を含む多孔質膜を得るのに有用である。